FR 3015113 A1 20150619 FR 1362842 A 20131217 ETAT DE L'ART Domaine technique de l'invention La présente invention concerne un élément de photodétection quantique à très faible bruit et un procédé de fabrication d'un tel élément de photodétection. L'invention s'applique notamment à la conception de photodétecteurs dans l'infrarouge à très bonne sensibilité. Etat de l'art Un détecteur optique convertit un rayonnement optique en signal électrique. Cette conversion photon-électron peut être indirecte: dans le cas des détecteurs thermiques par exemple, l'absorption de lumière se traduit par une élévation de température d'un matériau absorbant qui est ensuite convertie en signal électrique. Les détecteurs photoniques (ou quantiques) mettent en jeu au contraire une création directe de charges électriques qui peuvent être soit éjectées (effet photoémissif) soit libérées au sein du matériau photosensible (cas des matériaux semi-conducteurs). Parmi les détecteurs à semi-conducteurs, on distingue notamment les photorésistances et les photodiodes. Les photorésistances (ou LDR: Light Dependant Resistor) comprennent une couche en matériau semi-conducteur ; elles se comportent comme des résistances qui laissent passer un courant électrique plus ou moins grand en fonction de l'éclairement lumineux. Les photodiodes sont des diodes à jonction traversées à polarisation électrique donnée par un courant électrique fonction de l'éclairement lumineux. Elles comprennent par exemple un semi-conducteur dopé de type P et un semi-conducteur dopé de type N qui forment une jonction à leur interface (jonction dite PN). Le dopage de type N est réalisé par l'introduction dans le cristal d'impuretés donatrices d'électrons qui augmentent la densité de charges négatives (électrons). Le dopage de type P est réalisé grâce à des impuretés acceptrices d'électrons qui augmentent la densité de charges positives (trous). La figure 1 A montre le diagramme d'énergie des électrons dans une jonction PN. Au voisinage de la jonction, il existe une zone de déplétion (absence de porteurs libres) également appelée zone de charge d'espace (ZCE). Les photons d'énergie supérieure à l'énergie de la bande interdite du semiconducteur (« gap »), c'est-à-dire de longueur d'onde inférieure à une longueur d'onde dite de coupure (X,), sont absorbés et induisent le passage d'un électron de la bande de valence à la bande de conduction qui se traduit par l'apparition d'une paire de charges mobiles supplémentaires : un électron dans la bande de conduction et un trou dans la bande de valence. Dans la zone de 1 charge d'espace, sous l'action du champ électrique qui règne dans cette zone, le trou sera accéléré vers la zone de type P et l'électron vers la zone N, chacun d'eux s'ajoutant aux porteurs majoritaires de ces zones. Il en résulte une séparation de la paire électron-trou et un courant électrique circulant dans le dispositif de la zone de type N vers la zone de type P, le photo-courant, qui vient en augmentation du courant inverse de la diode. Ce schéma est parfois amélioré par l'ajout entre les deux zones d'une couche non-intentionnellement dopée (dite par abus de langage « Intrinsèque ») permettant d'augmenter l'épaisseur de la ZCE de façon à la rendre plus proche de la longueur d'absorption des photons dans le semiconducteur (jonction « PIN »). La figure 1B montre la caractéristique courant/tension d'une photodiode éclairée par un flux lumineux E pouvant prendre plusieurs valeurs E1, E2, E3 telles que E1 La figure 2 décrit ainsi un détecteur quantique selon l'art antérieur, comprenant une hétérojonction 1 de type PIN composé de trois couches 14, 10, 12 en matériau semiconducteur, par exemple une hétérojonction de type InP/InGaAs. La couche 10, par exemple en InGaAs, située entre les couches 14 et 12, par exemple en InP, est une couche en matériau semi-conducteur absorbant dans la bande spectrale d'intérêt et forme la zone I de la jonction PIN. L'épaisseur de la couche absorbante 10 est d'environ 2 pm ou plus, pour absorber l'ensemble du rayonnement incident. Les couches 14 et 12 situées de part et d'autre de la zone I, présentent des bandes d'énergie interdite supérieures à la bande d'énergie interdite de la zone I, formant ainsi des couches dites « couches barrière » qui permettent de limiter fortement le courant de diffusion dans l'hétérojonction, comme cela a été mis en évidence dans S.R.Forrest et al. Des zones 16 de type P sont obtenues par diffusion ou implantation ionique dans la couche barrière 14. Chaque zone de type P définit ainsi un pixel du détecteur. Des couches de passivation 6 en face arrière permettent de limiter les effets des défauts de cristallinité à l'origine du courant SRH (Shockley-Read-Hall) dans la zone de charge d'espace. Une couche en matériau conducteur 3, par exemple une couche métallique, permet de former au niveau de chaque pixel un contact électrique. Chaque contact électrique 3 est en contact avec un circuit de lecture 9 via une bille d'Indium 7. Le contact électrique 3 représente pour chaque pixel l'anode du circuit électrique formé par l'hétérojonction. La cathode du circuit est formée par un contact déporté 5 en contact électrique avec la couche barrière 12 et permettant le contact avec le circuit de lecture. La couche barrière 12 formant la face avant FF destinée à recevoir le rayonnement incident est recouverte d'une couche antireflet 8 afin de transmettre à l'hétérojonction le maximum du flux optique incident (représenté par des flèches sur la figure 2). 3 On peut montrer que dans les hétérojonctions à faible courant de diffusion telles que décrites sur la figure 2, le courant de génération-recombinaison devient prédominant. On dit qu'il y a « génération » lorsqu'un électron occupant un état dans la bande de valence fait une transition vers un état inoccupé de la bande de conduction. C'est un processus qui se produit spontanément à température non-nulle. À l'équilibre thermodynamique, la génération thermique est exactement compensée par un processus antagoniste, appelé « recombinaison » : un électron de la bande de conduction transite vers la bande de valence. Il y a plusieurs processus de génération-recombinaison dans les semi-conducteurs. On distingue habituellement les processus radiatifs et non-radiatifs selon que l'énergie de la paire électron- trou est dissipée par l'émission d'un photon (radiative) ou de phonons (non radiative). Tous ces phénomènes de génération-recombinaison induisent un courant parasite dans la structure, appelé courant de génération-recombinaison. La problématique de réduction du courant d'obscurité dans une hétérojonction à faible courant de diffusion est toujours d'actualité comme le témoigne l'article de J. A. Trezza et al. en 2011 (Proceedings SPIE, 8012 : 80121Y-80121Y-12, 2011), dans lequel une analyse et une estimation des courants d'obscurité sont détaillées. On montre qu'en polarisation inverse, la densité de courant d'obscurité est proportionnelle au taux de génération-recombinaison des charges et à l'épaisseur de la zone de charge d'espace, dans laquelle ont lieu les phénomènes de génération-recombinaison. A noter que le processus de génération-recombinaison existe aussi dans les photorésistances, au niveau de la couche en matériau semi-conducteur, créant de la même manière un courant d'obscurité parasite. Pour réduire le courant d'obscurité, on peut chercher à réduire le taux de recombinaison-génération tout en maintenant faible le courant de diffusion, par exemple en refroidissant le détecteur, ce qui constitue une solution couteuse en énergie, ou en optimisant la structure électronique. On peut également chercher à réduire l'épaisseur de la zone de charge d'espace. Cependant, la diminution de l'épaisseur de la zone de charge d'espace se traduit également par une diminution de l'absorption du détecteur. Il est connu d'utiliser des résonateurs optiques pour concentrer l'énergie et compenser la diminution de l'épaisseur de la zone de charge d'espace, dans le domaine de la détection infrarouge (voir par exemple le brevet EP 2 276 072) ou dans le domaine du photovoltaïque (voir par exemple Polman, A., & Atwater, H. A. (2012), Thotonic design principles for ultrahigh-efficiency photovoltaics', Nature materials, 11(3), 174-177). Aucun de ces 4 documents cependant ne divulgue d'éléments de photodétection permettant une réduction du courant de génération-recombinaison, notamment dans les jonctions à faible courant de diffusion. Un objet de la présente invention est de réaliser un détecteur ayant une détectivité optimisée grâce à une réduction du courant d'obscurité ; cet objectif est atteint au moyen d'un résonateur optique dont l'agencement particulier permet une diminution drastique des phénomènes de génération-recombinaison. RESUME DE L'INVENTION Selon un premier aspect, l'invention concerne un élément de photodétection quantique d'un rayonnement incident dans une bande spectrale centrée autour d'une longueur d'onde centrale X0, présentant une face avant destinée à recevoir ledit rayonnement, et comprenant : - une ou plusieurs couches en matériau semi-conducteur comprenant au moins une couche en matériau semi-conducteur absorbant de longueur d'onde de coupure X>Xo, et formant une cavité optique résonante; - une structure de couplage du rayonnement incident avec la cavité optique pour former : o une résonance à la longueur d'onde centrale X0 permettant une absorption supérieure à 80% dans la couche en matériau semi- conducteur absorbant à ladite longueur d'onde centrale; o une absence de résonance à la longueur d'onde radiative Xi-ad, où la longueur d'onde radiative Xi-ad est la longueur d'onde pour laquelle, à température de fonctionnement, le taux de recombinaison radiative est maximal. Des contacts électriques permettent la polarisation de l'élément de photodétection. La longueur d'onde Xi-ad, appelée longueur d'onde radiative dans la présente demande, est la longueur d'onde pour laquelle le taux de recombinaison radiative est maximal. Elle vérifie l'inéquation X0 Avantageusement, l'élément de photodétection comprend une couche réflective métallique agencée d'un côté de la cavité optique, opposé au côté supportant la face avant. Selon une variante, la couche réflective métallique sert également de contact électrique pour l'élément de photodétection. Avantageusement, la cavité optique résonante est un guide d'onde et la structure de 30 couplage comprend un réseau de couplage en face avant et/ou un réseau de couplage en face arrière, c'est-à-dire du côté de la cavité optique opposé au côté supportant la face avant. Le(s) réseau(x) de couplage peut (peuvent) être à une ou deux dimensions, formé(s) par une alternance de matériaux diélectrique/diélectrique (les matériaux diélectriques présentant 6 des indices de réfraction avec des parties réelles différentes) ou diélectrique/métallique. Le matériau diélectrique peut être un isolant ou un semi-conducteur. Le(s) réseau(x) de couplage peut (peuvent) être limité(s) aux dimensions d'un pixel ou être étendu(s) sur un ensemble de pixels. Dans le cas où la cavité optique est un guide d'onde, la résonance à la longueur d'onde centrale X0 dans la couche en matériau semi-conducteur absorbant est une résonance de mode guidé. Avantageusement, le guide d'onde présente une antirésonance à la longueur d'onde radiative %i-ad dans la couche en matériau semi-conducteur absorbant, résultant d'interférences destructives conduisant à une absorption quasi-nulle. L'épaisseur du guide d'onde détermine de nombre de résonances dans le guide. Avantageusement, l'épaisseur du guide d'onde est comprise entre X0/8n et X0/n, avantageusement entre X0/4n et 3X0/4n, où n est la valeur moyenne des parties réelles des indices de réfraction des couches en matériau semi-conducteur formant le guide d'onde. En choisissant une épaisseur suffisamment grande, on s'assure d'avoir dans la couche en matériau semi-conducteur absorbant au moins une résonance à la longueur d'onde recherchée. En limitant l'épaisseur, on limite le nombre de résonances dans la couche en matériau semiconducteur absorbant, ce qui permet d'espacer les longueurs d'onde de résonance et de faciliter l'apparition d'un « noeud de résonance » à krad. Selon une variante, le ou les réseau(x) de couplage comprennent une structure périodique, de période comprise entre X0/n et X0/ni, où n1 est la partie réelle de l'indice de réfraction du milieu d'incidence du rayonnement (par exemple l'air). Ces conditions sur la période du ou des réseau(x) permettent de limiter le nombre d'ordres de diffraction dans l'empilement de couches formant le guide d'onde, plus précisément de n'avoir que l'ordre de diffraction 0 dans le milieu incident et les ordres diffractés 0, -1 et +1 dans le guide d'onde, ce qui permet là encore d'espacer les longueurs d'onde de résonance. Cette configuration permet par ailleurs une très bonne tolérance angulaire de l'élément de détection. Selon une variante, la structure de couplage comprend des structures « Métal Diélectrique Métal » autrement appelés MDM. Selon une variante, l'élément de photodétection comprend un empilement de couches en 30 matériau semi-conducteur formant une hétérojonction de type PN ou PIN, ledit empilement comprenant la ou les couche(s) en matériau semi-conducteur formant la cavité optique. Avantageusement, l'hétérojonction comprend des couches barrière, permettant une forte réduction du courant de diffusion. 7 Selon une variante, l'une au moins des couches barrière est structurée sur au moins une partie de son épaisseur pour former un réseau de couplage avec la cavité optique. Les déposants ont montré que cette configuration permettait de réduire encore le courant d'obscurité du fait de la réduction de la surface active. Selon une variante, l'élément de photodétection selon le premier aspect est adapté pour une détection dans l'une des bandes I, II ou III de l'infrarouge. Selon un deuxième aspect, l'invention concerne un détecteur infrarouge comprenant un assemblage d'éléments de photodétection quantique selon le premier aspect. Selon un troisième aspect, l'invention concerne des méthodes de fabrication d'un élément de détection quantique selon le premier aspect. Selon une variante, la méthode comprend : - La formation sur un substrat d'une structure épitaxiée, comprenant un empilement de couches en matériau semi-conducteur, dont au moins une couche en matériau semi-conducteur absorbant de longueur d'onde de coupure X.c> Xo, et une couche supérieure en matériau diélectrique, - La structuration de la couche supérieure en matériau diélectrique pour former un réseau de couplage, - Le dépôt sur ledit réseau de couplage d'une couche réflective métallique, - Le retrait du substrat pour former la face avant de l'élément de détection. Avantageusement, la formation de la structure épitaxiée comprend une épitaxie par voie organométallique. BREVE DESCRIPTION DES DESSINS D'autres avantages et caractéristiques de l'invention apparaîtront à la lecture de la description, illustrée par les figures suivantes: - Figures lA et 1B (déjà décrites), diagramme d'énergie des électrons dans une jonction PN et caractéristiques courant/tension d'une photodiode en fonction de l'éclairement; - Figure 2 (déjà décrite), exemple de détecteur selon l'art antérieur; - Figures 3A et 3B, exemples de détecteurs selon la présente description ; 8 - Figures 4A à 4C, exemples de structures de couplage dans des éléments de détection selon la présente description; - Figures 5A à 5E, exemples de réseaux de couplage à une ou deux dimensions adaptés à un élément de détection selon la présente description ; - Figure 6, schéma illustrant les principaux éléments du résonateur optique mis en oeuvre dans un élément de détection selon un exemple de réalisation, dans lequel le résonateur optique forme un guide d'onde; - Figure 7, schéma de principe illustrant les chemins de propagation des ondes dans un guide d'onde du type de celui décrit sur la figure 6 suivant les ordres diffractés 0 et ±1 (en incidence normale); - Figure 8, courbes d'absorption en fonction de la longueur d'onde dans un élément de détection mettant en ouvre un résonateur du type de celui décrit sur la figure 6, dans le cas d'une hétérojonction de type InP/InGaAs; - Figures 9A, 9B, images calculées représentant la répartition du champ électromagnétique à la longueur d'onde centrale de la bande spectrale de détection en polarisation TE et TM respectivement, dans les couches de la figure 6 et figures 9C, 9D, images calculées représentant la répartition du champ électromagnétique à la longueur d'onde radiative en polarisation TE et TM respectivement, dans les couches de la figure 6; - Figure 10, schéma illustrant dans un exemple d'élément de détection selon la présente description, une hétérojonction de type InP/InGaAs ; - Figure 11, courbes représentant le courant de diffusion dans une hétérojonction de type InP/InGaAs, comparé au courant de diffusion dans des jonctions de type InP et InGaAs respectivement ; - Figure 12, courbes représentant la somme du courant de diffusion et du courant de génération-recombinaison radiative dans une hétérojonction de type InP/InGaAs, comparé au courant de diffusion dans des jonctions de type InP et InGaAs respectivement ; 9 - Figures 13A et 13B, un schéma montrant une cartographie du potentiel électrostatique dans un élément de photodétection du type de la figure 10, et une courbe montrant le taux de recombinaison radiative calculé en polarisation inverse en fonction de la position dans l'élément de photodétection selon une coupe transversale S de la figure 13A ; - Figure 14, spectre d'électroluminescence déterminé expérimentalement dans une hétérojonction du type de celle représentée sur la figure 10 ; - Figure 15, courbes montrant respectivement le spectre d'absorption de la cavité optique formée par la structure représentée sur la figure 10, le spectre d'électroluminescence de l'hétérojonction, la luminance de la cavité résultant du produit des spectres d'absorption et d'électroluminescence ; - Figures 16A à 16G, schémas représentant différentes étapes d'un exemple de procédé selon la présente description. DESCRIPTION DETAILLEE Sur les figures, les éléments identiques sont référencés par les mêmes repères. Les figures sont données à titre illustratif et les échelles ne sont pas nécessairement respectées. Les figures 3A et 3B représentent deux exemples de détecteurs quantiques comprenant des éléments de photodétection quantique selon la présente description. Comme dans l'exemple illustré sur la figure 2, le détecteur comprend un ensemble d'éléments de photodétection (Pi, P2, ... ), agencés par exemple de façon matricielle dans un plan focal d'une optique d'imagerie (non représentée). Sur les figures 3A et 3B, la distance inter-pixel est surestimée pour des raison de lisibilité des figures ; Les éléments de photodétection sont adaptés à la détection d'un rayonnement incident dans une bande spectrale centrée autour d'une longueur d'onde centrale X0, par exemple dans une des bandes I, II ou III de l'infrarouge, correspondant aux bandes spectrales de transparence atmosphérique. Le détecteur comprend une face avant FF destinée à recevoir le rayonnement lumineux, indiqué par des flèches sur les figures 3A et 3B, ainsi qu'un circuit de lecture 9, agencé du côté opposé à la face avant. Chaque élément de photodétection comprend un premier contact électrique 3 relié au circuit de lecture par exemple par une bille d'indium 7 pour former autant de « pixels » du détecteur. Un deuxième contact électrique 5, commun à 10 tous les pixels, permet de fermer le circuit électrique de chacun des éléments de photodétection. Chaque élément de photodétection comprend dans ces exemples un empilement de couches en matériau semi-conducteur formant une jonction 1 de type PN ou PIN, avec notamment une couche 10 en matériau semi-conducteur absorbant de longueur d'onde de coupure X>Xo. Avantageusement, l'empilement des couches en matériau semi-conducteur forme une hétérojonction de type PIN, la couche 10 en matériau semi-conducteur absorbant formant la zone dite Intrinsèque I non dopée intentionnellement. L'hétérojonction, dont des exemples seront décrits plus en détails par la suite, comprend dans ces exemples d'autres couches en matériau semi-conducteur dont des couches barrière 12 et 14, agencées de part et d'autre de la couche 10. La couche 6 peut avoir deux rôles complémentaires. D'une part, elle peut servir de couche de passivation lorsque la ZCE atteint la surface du détecteur. C'est le cas par exemple lorsque les zones dopées P+ sont réalisées par diffusion ou implantation ionique locale de dopants (par exemple du zinc) générant une ZCE à l'interface de ces zones et du matériau de type N. C'est également le cas lorsque les pixels sont isolés par gravure profonde d'un mesa. D'autre part, elle peut servir de protection ou encapsulation contre les agressions du milieu extérieur. C'est particulièrement utile au cours du procédé d'hybridation mais c'est aussi utile pour réduire les effets de vieillissement à long terme du détecteur. Dans la présente description, les pixels sont avantageusement électriquement isolés les uns des autres, soit en gravant tout ou partie de la couche barrière 14 entre les pixels, soit, comme cela sera décrit plus en détails par la suite, par diffusion d'hydrogène atomique dans la couche barrière entre les pixels, ce qui a pour effet de rendre ces zones fortement résistives électriquement. La ZCE n'étant pas en contact avec la surface du dispositif, le procédé de fabrication est ainsi facilité et les courants de périphérie liés de type SRH sont réduits par rapport aux procédés connus selon l'art antérieur. La couche 6 peut cependant être conservée pour son rôle de protection déterminant sur le vieillissement du détecteur. Dans les exemples représentés sur les figures 3A et 3B, chaque élément de photodétection comprend par ailleurs une couche réflective métallique 30 agencée sur une face opposée à la face avant FF destinée à recevoir le rayonnement incident, ainsi qu'une structure de couplage 4, par exemple un réseau de couplage formé d'une couche en matériau diélectrique structuré. L'ensemble des couches en matériau diélectrique non structurées, situées entre la couche réflective 30 et la face d'entrée, sont avantageusement choisies pour 11 présenter des indices de réfractions dont les parties réelles sont proches. Elles forment une cavité optique résonante 2, par exemple un guide d'onde, d'épaisseur e donnée. La structure de couplage 4 du rayonnement incident avec la cavité optique, formée dans le cas des exemples 3A et 3B par un réseau de couplage, est adaptée pour former une résonance à la longueur d'onde centrale X0 correspondant à une absorption quasi-totale (>80%) localisée dans la couche en matériau semi-conducteur absorbant 10 et une absorption réduite dans la couche en matériau semi-conducteur absorbant à une longueur d'onde Xi-ad, appelée longueur d'onde radiative dans la présente description, et pour laquelle le taux de recombinaison radiative est maximal. Le taux de recombinaison radiative R dans la couche en matériau semi-conducteur est donné par la relation suivante : R (1) où E = hc/), est l'énergie des photons émis à la longueur d'onde X (h constante de Planck et c vitesse de la lumière), Eg est l'énergie de bande interdite (ou gap) du matériau semi-conducteur absorbant (Eg = hc/À,), k est la constante de Boltzmann et T la température. Ainsi, l'énergie des photons incidents Erad pour laquelle le taux de recombinaison radiative est maximal est l'énergie pour laquelle la dérivée de l'équation (1) s'annule, soit : Kr Erad = 7 Eg Cela correspond à une longueur d'onde X, = -rad, appelée « longueur d'onde radiative » dans la suite de la description, telle que : kT 2hc (3) En pratique, on choisit un matériau semi-conducteur absorbant de longueur d'onde de coupure X., strictement supérieure à la longueur d'onde centrale de la bande spectrale de détection recherchée pour l'élément de photodétection. A température ambiante, la longueur d'onde radiative qui est strictement inférieure à la longueur d'onde de coupure tout en restant très proche, se trouve donc comprise au sens strict entre la longueur d'onde de résonance de la cavité optique et la longueur d'onde de coupure X., du matériau semi-conducteur absorbant. Les déposants ont ainsi montré, comme cela sera décrit par la suite, une diminution drastique du courant de génération-recombinaison lorsque la réduction de l'absorption (donc de l'émission) à Xi-ad est supérieure à exp(AEg/kT) où AEg est l'écart en énergie entre X., et Xi-ad. Du fait de la mise en oeuvre d'une cavité optique résonante, la couche en matériau semiconducteur absorbant peut être réduite ; elle peut être par exemple comprise entre quelques (2) 12 dizaines et quelques centaines de nanomètres pour une couche en InGaAs, permettant de gagner un facteur important sur la réduction de l'épaisseur par rapport aux structures de l'art antérieur. Cette réduction d'épaisseur se traduit par une réduction de l'épaisseur de la ZCE qui conduit à une réduction dans le même rapport d'une part des courants de recombinaison radiative et d'autre part des courants de recombinaison non-radiative de type SRH. Il en résulte une réduction importante (approximativement un ordre de grandeur) des courant d'obscurité. Par ailleurs, une couche antireflet n'est plus nécessaire sur la face avant FF ; au contraire, on s'en affranchit pour rendre maximale la réflexion à l'interface de la couche en matériau diélectrique 12 avec le milieu incident (par exemple de l'air), pour générer des résonances dans la cavité optique. Avantageusement, lorsque la cavité optique est formée de plusieurs couches en matériau diélectrique, les parties réelles des indices de réfraction diffèrent de moins de 20% pour éviter les réflexions parasites aux interfaces. Dans les exemples des figures 3A et 3B, la couche réflective 30 en matériau métallique contribue par ailleurs à former le contact électrique 3 qui représente pour chaque pixel l'anode du circuit électrique formé par l'hétérojonction. Le contact électrique 3 permet le contact avec la bille d'indium. Il comprend par ailleurs, de façon optionnelle, une couche 31 pour l'hybridation avec la bille d'indium. Comme dans l'exemple de la figure 2, la cathode du circuit est formée par un contact déporté 5, le contact électrique 5 comprenant par exemple une couche en matériau conducteur 50 en contact électrique avec la couche barrière 12 et une couche en matériau conducteur 51 permettant le contact avec le circuit de lecture 9. Comme cela est illustré sur la figure 3A, la structure de couplage peut comprendre un réseau en face arrière. La structuration peut être réalisée dans la couche métallique pour former le réseau de couplage ou dans une couche en matériau semi-conducteur, par exemple la couche barrière 14. Comme cela est illustré sur la figure 3B, la structure de couplage peut comprendre un réseau de couplage en face avant. La structure de couplage peut être obtenue par dépôt d'un réseau sur la couche en matériau semi-conducteur 12, comme cela est illustré sur la figure 3B, ou directement par structuration de la couche en matériau semi-conducteur 12. La structure de couplage peut également comprendre un réseau en face avant et un réseau en face arrière. D'autres réseaux de couplage sont possibles, par exemple des réseaux métal diélectrique. 13 Par ailleurs, le(s) réseau(x) de couplage peut (peuvent) être limité(s) aux dimensions d'un pixel (figure 3A) ou être étendu(s) sur un ensemble de pixels (figure 3B). Les figures 4A à 4C illustrent ainsi différentes variantes de structures de couplage adaptées à la réalisation d'un élément de photodétection selon la présente description. Sur ces figures, par souci de simplification, la ou les couches en matériau diélectrique formant la cavité optique 2 sont réduites à la seule couche 10. Seule est représentée par ailleurs la couche réflective 30, qui est dans tous les cas agencée en face arrière. L'exemple de la figure 4A montre une structure de couplage avec un seul réseau de couplage en face avant. Le réseau 4 est transparent ou semi-transparent pour laisser passer au moins une partie du rayonnement, symbolisé sur la figure 4A par le vecteur d'onde k. Il s'agit par exemple d'un réseau formé d'alternances de deux matériaux diélectriques 41 et 43, semiconducteur, ou isolant, ou air, d'indices différents. Alternativement, il peut s'agir d'une alternance d'un matériau métallique et d'un matériau diélectrique, semi-conducteur, isolant ou air. La figure 4C montre une structure de couplage avec un seul réseau de couplage en face arrière. Le réseau 4 est constitué par exemple d'un réseau formé d'alternances de deux matériaux diélectriques 42, 44, dont l'un au moins est conducteur ; il peut s'agir également d'une alternance entre un matériau métallique ou semi-conducteur, et un matériau diélectrique, de type semi-conducteur, ou isolant, ou air. La figure 4B représente un exemple de structure de couplage comprenant deux réseaux 4A et 4B respectivement en face avant et arrière. Comme dans l'exemple de la figure 4A, le réseau en face avant est transparent ou partiellement transparent. Le réseau en face arrière comprend au moins un matériau conducteur. La pluralité de réseaux (2 ou plus) permet notamment de faciliter la génération d' antirésonances. Les figures 5A à 5E illustrent dans le cas de réseaux de couplage, plusieurs formes possibles de réseaux, à une ou deux dimensions. Alternativement aux réseaux de couplage illustrés au moyen des figures 3 à 5, les structure de couplage peuvent comprendre des structures de type métal-diélectrique-métal (MDM), telles que décrites par exemple dans la demande de brevet FR 2959352. A noter que dans ce dernier cas, une structuration périodique n'est pas nécessaire mais plutôt motivée pour des raisons technologiques. En effet, les structures de type MDM agissent individuellement comme des nano-antennes. 14 La figure 6 illustre selon une variante, le schéma optique d'un élément de détection selon la présente description mettant en oeuvre une cavité optique de type guide d'onde avec un réseau de couplage en face arrière. Le schéma optique de l'élément de détection ainsi illustré comprend une région A correspondant au milieu dans lequel le rayonnement lumineux est incident (par exemple de l'air), une région B correspondant au guide d'onde, une région C correspondant au réseau de couplage et une région D correspondant au miroir métallique. De façon structurelle, l'élément de détection comprend une ou plusieurs couches en matériau semi-conducteur non structurée(s) 10, 12, d'épaisseurs hsi, 11132, formant le guide d'onde. L'ensemble des couches, d'indices de réfraction proches, est assimilée du point de vue 10 optique à une couche unique B d'indice moyen donné. L'élément de détection comprend en outre un réseau périodique (région C), à une ou deux dimensions, d'épaisseur hc, constitué par exemple d'une part du/des même(s) matériau(x) semi-conducteur(s) 44 que le guide d'onde, et d'autre part d'un matériau diélectrique électriquement isolant 42. Le réseau est caractérisé par une période p et un facteur de remplissage w/p. Enfin l'élément de détection 15 comprend une couche réflective 30 (région D), avantageusement une couche en matériau métallique servant à la fois de contact ohmique et de miroir optique (par exemple, de l'or). Les résonances mises en oeuvre sont des résonances de modes guidés. Elles ont lieu dans le guide d'onde, et sont obtenues grâce au couplage entre l'onde incidente et les modes du guide. Le couplage est assuré par le réseau périodique. 20 Une couche fine de semi-conducteur entourée de matériaux d'indice optique plus faible se comporte en effet comme un guide d'onde : l'onde peut se propager selon des modes guidés, caractérisés par une variation de phase égale à 0 (modulo 2n) après un aller-retour dans la couche (c'est à dire entre les interfaces AB et B/C). Il y a résonance lorsque l'onde incidente est couplée à l'un de ces modes. L'énergie incidente est alors stockée dans ce mode 25 (les photons effectuent plusieurs aller-retour) ce qui augmente les composantes du champ électromagnétique dans le guide et par suite la probabilité d'absorption (proportionnelle au carré du champ électrique) des photons ainsi piégés. Pour coupler l'onde incidente aux modes du guide d'onde, on introduit des structures de couplage, périodiques ou non, d'un côté et/ou de l'autre du guide. Dans l'exemple de la figure 6, le couplage est réalisé en structurant 30 périodiquement la face arrière du guide d'onde de façon à ce qu'au moins un ordre diffracté par le réseau coïncide avec au moins un mode du guide. Selon une variante, la période est choisie de telle sorte que seuls trois ordres (0, +1 et -1) soient diffractés par le réseau dans le guide d'onde. 15 La figure 7 illustre les échanges entre l'onde incidente et les deux modes de diffraction (mode associé à l'ordre 0, et mode associé à la combinaison symétrique des ordres +1 et -1) en incidence normale dans le guide d'onde dans le cas où les trois ordres (0, +1 et -1) sont diffractés par le réseau dans le guide d'onde. Dans ce cas, la variation de phase associée à un aller-retour d'un mode de diffraction dans la couche est égale à 0 (modulo 2 n), soit : (p(rA,B(m) exp(2ikz(m) h) rc/B(m)) = 0 [2n], où m est le mode de diffraction qui nous intéresse, et les termes rA,B(m) et rc/B(m) sont les coefficients de réflexion aux interfaces AB et B/C du mode de diffraction. Sur la figure 7, la résonance est associée à un couplage du mode 0 avec les modes (+1, -1) du guide d'onde. La superposition des résonances en TE et TM est avantageusement obtenue en ajustant la phase associée au coefficient de réflexion rc/B(m) pour les deux polarisations avec les paramètres du réseau (période p, facteur de remplissage w/p, et épaisseur hc). Il est ainsi possible en jouant sur les paramètres optiques de la structure d'obtenir un maximum d'absorption (résonance) à la longueur d'onde centrale de la bande spectrale d'intérêt et au contraire une faible absorption, avantageusement un minimum d'absorption (antirésonance) à la longueur d'onde radiative. Avantageusement, on recherche dans le résonateur optique de l'élément de photodétection selon la présente description, à obtenir une résonance de type Fabry-Pérot dans le guide d'onde à la longueur d'onde centrale de la bande spectrale de détection et à confiner latéralement le champ électrique à la résonance dans le guide d'onde grâce aux ordres +1 et -1 diffractés par le réseau. Par définition, la résonance de Fabry-Pérot apparaît lorsque la phase accumulée par le mode fondamental dans le guide d'onde après un aller-retour entre les deux interfaces (AB et B/C sur la figure 7) est égale à 0 (modulo 2pi). Elle se caractérise par l'apparition d'ondes stationnaires dans le guide d'onde, avec des successions de ventres (maxima de champ) et noeuds (minimum de champ) suivant la direction verticale. L'objectif est d'avoir au moins un ventre de résonance dans la couche absorbante afin d'y avoir une absorption importante, ce qui correspond à une résonance de Fabry-Pérot à l'ordre 1. A l'ordre 0 en effet, il n'y a qu'un ventre de résonance, situé à l'interface air/guide d'onde ; à l'ordre 1, il y a toujours ce ventre de résonance, avec un ventre de résonance en plus à X, /2n de l'interface. C'est ce deuxième ventre que l'on souhaite avoir au niveau de la couche active. 16 Pour atteindre cette configuration de résonateur, il est possible de choisir une épaisseur de guide d'onde de l'ordre de 3 X0/4n, où n est l'indice du milieu composant le guide d'onde. Pour le réseau, comme on a besoin des ordres 0, +1 et -1, on peut alors fixer la période à mi-chemin entre X0/n et Xo. De cette manière, les ordres 0, +1 et -1 se propagent dans le guide d'onde (car p> Xo/n), et les ordres +1 et -1 sont en réflexion totale interne à l'interface avec l'air (car p Les simulations numériques ont permis de montrer que ce type de structure présente pour les polarisations TE et TM, une absorption quasi-parfaite à X=1.5 ùm et une absorption réduite à kmd=1.62 La figure 8 représente les spectres 110, 114 d'absorption totale calculés respectivement en mode TM et TE pour un dispositif ayant les dimensions telles que décrits dans le tableau 1 et en incidence normale. On observe une absorption quasi parfaite, autrement dit une résonnance, en TE et en TM à X=1.5ùm. Sur cette même figure sont représentés les spectres 112, 116 d'absorption calculés uniquement dans la couche 10 en matériau semi-conducteur. Les spectres d'absorption dans la cavité optique prise dans son ensemble et les spectres d'absorption uniquement dans la couche 10 ont un comportement similaire pour des longueurs d'onde en dessous de 1.4m. La couche 10 en semi-conducteur absorbe et génère donc le photocourant. Les quelques différences sont dues aux pertes par absorption dans les parties métalliques. On observe ainsi 80% d'absorption utile dans 315 nm d'InGaAs à X0=1.5 [lm, correspondant à un gain de 2.5 sur la détectivité par rapport à une absorption non résonante. Dans l'état de l'art, le rayonnement est absorbé sur un trajet simple, avec 80 % d'absorption pour une couche semi-conductrice de 2 ùm d'épaisseur. Dans le dispositif décrit dans la présente demande, l'absorption est la même que celle obtenue dans l'état de l'art mais le courant d'obscurité est 6 fois plus faible ; il y a un gain d'un facteur 2.5 sur la détectivité. Comme décrit précédemment, les résonances de modes guidés sont associées à l'apparition d'ondes stationnaires, résultant de la combinaison d'ondes contra-propagatrices (horizontale et verticale) dans le guide d'onde. Ces interférences sont caractérisées par des extrema locaux du champ électrique. Les figures 9A et 9B illustrent pour les polarisations TE et TM, les cartes du champ électrique 1E12 pour la résonance observée à 1,5 ùm de la figure 8. L'absorption, proportionnelle à 1E12, n'est effective que si le semi-conducteur présente une largeur de bande interdite (E g) suffisamment faible (), La figure 10 représente un schéma illustrant un exemple particulier d'une hétérojonction, par exemple une hétérojonction de type InP/InGaAs adapté pour la détection en bande I de l'infrarouge, structurée de telle sorte à ce qu'une des couches barrière de l'hétérojonction ait la fonction de réseau de couplage dans le schéma optique simplifié représenté par exemple sur la figure 6. Dans cet exemple, plus précisément, l'hétérojonction comprend une zone de type P (ensemble des couches 44, 17, 15, 13), une zone intrinsèque I (10) et d'une zone de type N (ensemble des couches 11 et 12) pour former une jonction PIN. La zone intrinsèque est une couche absorbante réalisée avec un semi-conducteur dont la largeur de bande interdite est plus faible que l'énergie des photons incidents. Préférentiellement la longueur d'onde incidente X0 est plus faible que la longueur d'onde radiative Àrad (voir équation (3) supra) afin d'avoir une meilleure absorption mais aussi de pouvoir différencier spectralement absorption et émission radiative. La zone intrinsèque 10 est la zone active de l'élément de détection. Par exemple, la zone intrinsèque 10 peut être formée d'une couche d'InGaAs ayant une énergie de bande interdite de 0.74eV pour une détection à 0,8eV. Les zones de type P et de type N dites zones de quasi-neutralité (ZQN), sont composées de couches semi-conductrices fortement dopées respectivement P et N. Ces zones peuvent être notamment formées de plusieurs couches dont une plus importante en épaisseur, formant la couche corps, respectivement 15 et 44 pour la zone de type N et 12 pour la zone de type P. la couche corps de la ZQN a, préférentiellement, une largeur de bande interdite plus importante que celle de la zone intrinsèque 10, par exemple une largeur de bande interdite supérieure à 10kBT avec kB la constante de Boltzmann et T la température du dispositif, avantageusement de l'InP. Les autres couches des zones dopées d'épaisseurs plus faibles 11, 13 et 17 que les couches corps des ZQN de type N et de type P sont formées du même matériau que celui de la couche de la zone intrinsèque, par exemple des couches d'InGaAs. Les fines couches d'InGaAs permettent, notamment, d'obtenir des bonnes conditions du transport électronique avec des faibles résistances de contact et une meilleure collection des porteurs majoritaires. Les couches corps dopées avec une largeur de bande interdite nettement plus important que celle de la zone intrinsèque permettent de réduire le courant de diffusion lié aux porteurs minoritaires. Par exemple, dans 20 la zone de type N, la couche d'InP va avoir pour effet d'introduire des barrières de potentiel à l'interface InGaAs/InP à la fois dans la bande de valence et dans la bande de conduction. La barrière de potentiel de la bande de valence est suffisamment importante pour réduire la densité d'électrons injectés dans la ZQN. Le gradient des porteurs minoritaires dans cette zone étant réduit dans le même rapport, il en résulte une réduction dans le même rapport du courant de diffusion. La barrière de la bande de conduction est suffisamment fine pour que les électrons puissent passer par effet tunnel, assurant un équilibre thermodynamique des populations d'électrons de part et d'autre de cette barrière. Les porteurs majoritaires sont donc efficacement collectés alors que la diffusion des porteurs minoritaires est fortement réduite (d'un facteur proche de : exp (A Eglk,T) ), le courant d'obscurité est donc réduit sans gêner la collecte du photo courant. Deux couches de contact électrique 18 et 19 sont présentes dans la structure. Ces contacts électriques sont réalisés avec un semi-conducteur à faible largeur de bande interdite, par exemple en InGaAs, pour assurer une faible résistance de contact. Sur la face d'entrée de la lumière, le contact 19 est déporté en bordure du détecteur ou de la matrice de détecteurs de façon à ne pas créer d'ombrage pour le flux incident de photons et également pour faciliter la fabrication. Sur la face supérieure le contact est structuré comme l'est la barrière de ce côté. Les couches supérieures dopés P sont structurées par une gravure sur la quasi-totalité de leurs épaisseurs. Une couche 17 placée dans la barrière supérieure a le rôle de couche d'arrêt pour la gravure. Elle permet le contrôle du procédé de fabrication. Elle n'a pas d'effet sur le courant d'obscurité. Le tableau 2 présente un exemple de composition d'une hétéro structure semi-conductrice pour un élément de détection quantique à faible bruit tel que décrit dans la présente demande. Zone Référence Matériau Dopage (cm-3) Epaisseur (nm) P 18 InGaAs :C 1'19 20 P 44 InP :Be 3e18 170 P 17 InGaAs :C 1'19 10 P 15 InP :Be 3e18 93 P 13 InGaAs :C 1'19 10 I 10 InGaAs - 70 N 11 InGaAs :Si 5e18 10 N 12 InP :Si 3e18 204 N 19 InGaAs :Si 5e18 10 21 Tableau 2: Exemple de composition d'une hétéro structure semi-conductrice pour un élément de détection quantique à faible bruit Une autre source de courant d'obscurité existe : le courant de surface principalement du aux processus de recombinaison non-radiatifs situés en bordure du dispositif. Ils sont très fortement réduits dans cette structure en supprimant tout contact de la zone de charge d'espace (principalement en InGaAs) avec la surface libre du dispositif. En effet la structuration de la partie haute du dispositif laisse une couche de semi-conducteur à grand gap faiblement dopée (ici InP hydrogéné) présentant une vitesse de recombinaison de surface faible (- 5000cm/s). De plus les pixels sont séparés les uns des autres par le même procédé : gravure de la zone de type P jusqu'à la couche d'arrêt en InGaAs. Dans une variante on pourra ne pas graver la zone de type P et pratiquer une diffusion d'hydrogène atomique à partir de la surface. Pour valider cette approche, la figure 11 représente la caractéristique électrique courant-tension III(IV1) calculée pour la structure telle que représentée sur la figure 10, comparée à celle d'une jonction InGaAs et d'une jonction InP équivalentes (niveaux de dopage et épaisseurs conservés). Dans tous les cas, les recombinaisons radiatives ont été artificiellement supprimées. Les courbes 101, 102 représentent ainsi les caractéristiques courant-tension de la jonction InGaAs, respectivement en polarisation directe et inverse. Les courbes 103, 104 représentent les caractéristiques courant-tension de la jonction InP, respectivement en polarisation directe et inverse. Les courbes 105, 106 représentent les caractéristiques courant- tension de l'hétérojonction InGaAs/InP, respectivement en polarisation directe et inverse. L'insertion des barrières InP prenant « en sandwich » la jonction PIN en InGaAs permet effectivement de réduire le courant de diffusion de près de 10 ordres de grandeur (ici zlEg =23 kBT). Ainsi la structure proposée (figure 10) présente un courant de diffusion comparable à celui d'une jonction InP tout en présentant l'absorption d'une jonction InGaAs. La figure 12 représente les caractéristiques électriques courant-tension calculées pour les mêmes structures mais cette fois en tenant compte des phénomènes de recombinaison radiative. On observe que les caractéristiques courant-tension des jonctions InP (courbes 103, 104) et InGaAs (courbes 101, 102) sont similaires à celles calculées sans prendre en compte les recombinaisons radiatives. Dans ces structures, le courant de diffusion est dominant. Par contre, la très forte réduction du courant de diffusion dans l'hétérojonction InGaAs/InP rend dominante la contribution des phénomènes de recombinaison radiative (courbes 105, 106). Le courant d'obscurité de l'hétérojonction InP/InGaAs peut être ainsi réduit d'environ 3 ordres de grandeurs par rapport à celui d'une jonction InGaAs. 22 Les figures 13A et 13B illustrent l'effet de la structuration sur les phénomènes de génération-recombinaison radiatives. La figure 13A présente une cartographie du potentiel électrostatique en polarisation inverse (fonctionnement détecteur) dans un dispositif similaire à celui décrit sur la figure 10, avec les paramètres décrits dans le tableau 2. Les zones de type N (couche 12) ont un potentiel négatif relativement constant et les zones de type P (couche 44) ont un potentiel positif relativement constant. Dans la zone de charge d'espace (couche 10), le potentiel varie. Les lignes fléchées représentent les lignes de champ électrique. Sous l'effet du fort champ qui existe au niveau de la partie structurée de la couche 44, les paires électrons trous générées via la densité intrinsèque sont récoltées par les plots de semi- conducteurs. La figure 13B représente la modélisation du taux de recombinaison radiative R en polarisation inverse en fonction de la position dans le dispositif selon la coupe transversale S de la figure 13A. En polarisation inverse, dans la situation où il y a génération d'électrons et de trous, le taux de recombinaison est négatif. On observe une diminution du taux de recombinaison radiative centrée autour de 0,2pm qui correspond à la région entre les plots semi-conducteurs. On observe ainsi l'effet de la structuration sur le taux de recombinaison. En ajustant la structuration du réseau, il est possible de modifier le profil du taux de recombinaison par rapport à un profil plat d'un dispositif non structuré. La figure 14 illustre le spectre d'électroluminescence calculé pour une photodiode à hétérojonction InGaAs/InP telle que représentée sur la figure 10, avec les paramètres donnés dans le tableau 2 et une polarisation directe de 0,57 V. Ce spectre a été mesuré sous forte tension directe pour faciliter l'expérience. On a pu montrer expérimentalement qu'il dépend très peu de la tension appliquée, en particulier son maximum reste fixé à la longueur d'onde rad. La figure 14 montre ainsi les processus radiatifs à l'origine du courant d'obscurité en fonction de la longueur d'onde (également noté « luminance de l'hétérostructure »). La fonction tracée sur cette figure s'exprime comme : - f:E-E,9)/kr, Eg=0.75 où E=hc/X,, R le taux de recombinaison radiatif. La mise en oeuvre d'un résonateur optique tel que décrit précédemment permet de diminuer de façon très significative le courant de génération-recombinaison, lié aux effets de recombinaisons radiatives tels qu'ils ont été mis en évidence dans les figures 11 à 14. Il est possible d'une part, grâce au résonateur optique selon la présente description, de réduire l'épaisseur de la zone I (couche active en matériau semi-conducteur absorbant). La composante correspondante de la densité de courant d'obscurité est alors réduite dans le rapport de réduction des épaisseurs. Ce faisant l'efficacité quantique du détecteur est 23 également réduite. L'épaisseur de la zone I est avantageusement réduite à une valeur de compromis entre ces deux effets antagonistes. Il existe d'autre part une valeur limite, environ 50nm pour l'InGaAs, en dessous de laquelle la contribution de la composante de courant par effet tunnel bande à bande génère une augmentation du courant d'obscurité. En réduisant l'épaisseur de la couche d'InGaAs à 50 nm au lieu des 300nm de la structure précédemment décrite, tout en gardant une épaisseur des couches épitaxiées constante par augmentation de l'épaisseur des couches barrière en InP, on obtient une réduction d'un facteur 6 sur la densité de courant d'obscurité. Par ailleurs, le dimensionnement du résonateur optique (paramètres de la cavité et de la structure de couplage) est adapté pour obtenir, à la longueur d'onde Xi-ad pour laquelle le taux de recombinaison radiative est maximal (voir équation 2 supra), un couplage réduit avec l'espace libre de façon à augmenter la durée de vie des porteurs dans cette zone. Il s'agit donc avantageusement de placer le dispositif de détection au sein d'un résonateur optique présentant une résonance à la longueur d'onde de détection X0 (couplage maximal avec l'espace libre) et une antirésonance (couplage minimal avec l'espace libre) à la longueur d'émission %i-ad. La réduction de l'absorption à -rad ainsi produite est notamment, pour être utile, supérieure à exp(AEg/kT) où 3Eg est l'écart en énergie entre krad et kc. La figure 15 représente en fonction de la longueur d'onde, l'absorption de la cavité moyennée sur tous les angles d'incidence (courbe 122), la luminance de l'hétérojonction (courbe 120) et la luminance résultant de la cavité, obtenue par multiplication des deux spectres. On observe bien l'effet recherché par le résonateur optique mis en oeuvre dans la présente description, à savoir un maximum d'absorption à la longueur d'onde centrale de la bande spectrale d'intérêt (ici X0 = 1,5 mm) et une absorption réduite à la longueur d'onde radiative. Les figures 16A à 16G illustrent un exemple de réalisation pour la fabrication d'un élément de détection selon la présente description, adaptées par exemple à des couches en matériau semi-conducteur monocristallin. Dans une première étape (figure 16A), on réalise par épitaxie sur un substrat 20 adapté (par exemple en InP) un empilement de couches 21, 12, 10, 15, 17 et 44 en matériau semi- conducteur (par exemple, alternativement GaInAs et InP). Une première couche d'arrêt 21 (par exemple en InGaAs) est épitaxiée sur le substrat InP. Les couches 15, 10 et 19 sont adaptées à la réalisation de l'élément détecteur recherché. Il s'agit respectivement d'une couche 15 en InP dopée N, d'une couche 10 intrinsèque et d'une couche 19 dopée P pour 24 former une jonction PIN. La zone Intrinsèque peut avoir des dimensions typiquement de 70 nm. La couche 19 de dopage N peut avoir des dimensions typiquement de 200 nm avec un dopage au carbone de typiquement 3x10'8 cm-3. La couche de dopage n 15 peut avoir des dimensions typiquement de 200 nm avec un dopage au silicium de typiquement 3x1018 cm-3. Dans une deuxième étape (figure 16B), il est procédé à la création d'un masque 60 par lithographie sur la couche d'InP 44. Ce masque permet notamment de définir la forme des réseaux de couplage. Dans une troisième étape (figure 16C), la couche d'InP est gravée par gravure ionique réactive et par gravure humide. La couche d'InGaAs sert alors de couche d'arrêt pour la gravure. Puis, il est procédé au retrait du masque. Dans une quatrième étape (figure 16D), il est procédé à l'enduction de la résine planarisante 42 (diélectrique) à la tournette. Dans une cinquième étape (figure 16E), il est procédé à une gravure ionique réactive du diélectrique jusqu'à effleurement. Dans une sixième étape (figure 16F), il est procédé au dépôt d'une couche métallique 30 en Au. Dans une septième étape l'échantillon est reporté sur un substrat hôte par une méthode de collage (époxy, collage anodique...). Enfin, dans une huitième étape, il est procédé au retrait du substrat 2 jusqu'à la couche d'arrêt 21 puis retrait de cette dernière par voie humide. Il est possible, pour protéger le dispositif contre les agressions extérieures (hybridation, atmosphère sur le long terme) et pour réduire les effets de vieillissement, de procéder à une dernière étape d'encapsulation par le dépôt d'une résine en dehors des zones métallisées. Les couches en matériau semi-conducteur monocristallin épitaxiées telles que décrites dans le procédé ci-dessus peuvent comprendre par exemple des couches en arséniure de gallium (GaAs) et les alliages associés (par exemple l'arséniure d'aluminium et de gallium AlGaAs), des couches en phosphure d'indium InP et les alliages associés (par exemple l'arséniure de gallium et d'indium InGaAs), des couches en antimoniure de gallium (GaSb) et en arséniure d'indium (InAs), en particulier un super-réseau InAs/GaSb et les alliages associés (par exemple l'antimoniure de gallium et d'aluminium A1GaSb), des couches en silicium (Si). Le même procédé peut s'appliquer pour la réalisation d'autres hétérojonctions adaptées à la détection dans d'autres bandes spectrales. Par exemple : - InAlAs/InGaAs à X1.5 iam; - A1GaAs/GaAs à X0.9 iam; - GaInP/GaAs à X0.9 i.tm; - [SR InAs/AlSb] / [SR InAs/GaSb] dans la bande 3-5 iam ; - HgCdTe/HgCdTe dans les bandes 3-5 i.tm et 8-12 iam ; 25 - InP et InAlAs/GaAsSb à X1.5 um. Bien que décrite principalement dans le cadre de détecteurs dans l'infrarouge, l'invention s'applique de la même manière à la détection dans le visible, notamment pour des applications photovoltaïques. Les éléments de photodétection adaptés à la réalisation d'un dispositif sont sensiblement les mêmes que ceux décrits pour la détection, mais ils sont polarisés en direct. En effet, le rendement de conversion de l'énergie solaire en énergie électrique est limité par plusieurs facteurs, dont les recombinaisons radiatives des photoporteurs. Selon l'article (Polman, A., & Atwater, H. A. (2012). Photonic design principles for ultrahigh-efficiency photovoltaics. Nature rnaterials, 11(3), 174-177), On gagnerait ainsi environ 7% sur le rendement des cellules solaires en s'affranchissant de ces recombinaisons. Bien que décrite à travers un certain nombre d'exemples de réalisation détaillés, l'élément de détection quantique et la méthode de fabrication dudit élément comprennent différentes variantes, modifications et perfectionnements qui apparaîtront de façon évidente à l'homme de l'art. 26 REVENDICATIONS1. Elément de photodétection quantique d'un rayonnement incident dans une bande spectrale centrée autour d'une longueur d'onde centrale Xo, présentant une face avant destinée à recevoir ledit rayonnement, et comprenant : - une ou plusieurs couches en matériau semi-conducteur comprenant au moins une couche en matériau semi-conducteur absorbant de longueur d'onde de coupure X'> Xo, et formant une cavité optique résonante; - une structure de couplage du rayonnement incident avec la cavité optique pour former : o une résonance à la longueur d'onde centrale X0 permettant une absorption supérieure à 80% dans la couche en matériau semiconducteur absorbant à ladite longueur d'onde centrale; o une absence de résonance à la longueur d'onde radiative Xi-ad, où la longueur d'onde radiative Xi-ad est la longueur d'onde pour laquelle, à température de fonctionnement, le taux de recombinaison radiative est maximal. 2. Elément de photodétection selon la revendication 1, dans lequel la résonance à la longueur d'onde centrale X0 est localisée dans la couche en matériau semi-conducteur absorbant. 3. Elément de photodétection selon l'une quelconque des revendications précédentes, dans lequel la structure de couplage du rayonnement incident avec la cavité optique est adapté pour réduire l'absorption dans la couche en matériau semi-conducteur absorbant à la longueur d'onde radiative Xi-ad, la dite réduction étant supérieure à exp(3Eg/kT) où 3Eg est la variation des énergies correspondant aux longueurs d'onde Xi-ad et X. 4. Elément de photodétection selon l'une quelconque des revendications précédentes, dans lequel la structure de couplage du rayonnement incident avec la cavité optique permet de former une antirésonance à la longueur d'onde radiative Xi-ad dans la couche en matériau semi-conducteur absorbant. 5. Elément de photodétection selon l'une quelconque des revendications précédentes, dans lequel la cavité optique est un guide d'onde et la structure de couplage comprend un 27réseau de couplage en face avant et/ou un réseau de couplage en face arrière, c'est-à-dire d'un côté de la cavité optique, opposé au côté supportant la face avant. 6. Elément de photodétection selon la revendication 5, dans lequel l'épaisseur du guide d'onde est comprise entre X0/8n et Xo/n, avantageusement entre X0/4n et 3X0/4n, où n est la valeur moyenne des parties réelles des indices de réfraction de la ou des couche(s) en matériau semi-conducteur formant le guide d'onde. 7. Elément de photodétection selon l'une quelconque des revendications 5 ou 6, dans lequel le ou les réseau(x) de couplage comprennent une structure périodique, de période comprise entre Xo/n et Xo/ni, où n est la valeur moyenne des parties réelles des indices de réfraction de la ou des couche(s) en matériau semi-conducteur formant le guide d'onde et ni est la partie réelle de l'indice de réfraction du milieu d'incidence du rayonnement. 8. Elément de photodétection selon l'une quelconque des revendications précédentes, comprenant une couche réflective métallique agencée d'un côté de la cavité optique, opposé au côté supportant la face avant. 9. Elément de photodétection selon l'une quelconque des revendications précédentes, comprenant un empilement de couches en matériau semi-conducteur formant une hétérojonction de type PN ou PIN, ledit empilement comprenant la ou les couche(s) en matériau semi-conducteur formant la cavité optique. 10. Elément de photodétection selon la revendication 9, dans lequel l'hétérojonction comprend des couches barrière. 11. Elément de photodétection selon la revendication 10, dans lequel l'une au moins des couches barrière est structurée sur au moins une partie de son épaisseur pour former un réseau de couplage avec la cavité optique. 12. Elément de photodétection selon l'une quelconque des revendications précédentes, adapté pour une détection dans l'une des bandes I, II ou III de l'infrarouge. 13. Détecteur infrarouge comprenant un assemblage d'éléments de photodétection quantique selon l'une quelconque des revendications précédentes. 28. Méthode de fabrication d'un élément de détection quantique selon l'une quelconque des revendications 1 à 12, comprenant : - La formation sur un substrat d'une structure épitaxiée, comprenant un empilement de couches en matériau semi-conducteur, dont au moins une couche en matériau semi-conducteur absorbant de longueur d'onde de coupure X.c> Xo, et une couche supérieure en matériau diélectrique, - La structuration de la couche supérieure en matériau diélectrique pour former un réseau de couplage, - Le dépôt sur ledit réseau de couplage d'une couche réflective métallique, - Le retrait du substrat pour former la face avant de l'élément de détection. 15. Méthode de fabrication selon la revendication 14, dans laquelle la formation de la structure épitaxiée comprend une épitaxie par voie organométallique. 29